(57)【特許請求の範囲】
【請求項１】
トレッド部のカーカス層のタイヤ径方向外側に、タイヤ周方向に対して所定の角度で配置されたコードを有する１対の交差ベルトと、当該交差ベルトのタイヤ径方向内側において前記交差ベルトのコードよりもタイヤ周方向に対する角度が大きいコードを有する補強ベルトとを少なくとも有するベルト層が配置された空気入りタイヤにおいて、
前記ベルト層の少なくとも１層におけるコードを被覆するコートゴムに、天然ゴム、合成ポリイソプレンゴム、合成ポリブタジエンおよびスチレン−ブタジエンゴムからなる群から選択される少なくとも２つ、または天然ゴムからなる加硫可能なゴム１００重量部に対し、パラ系アラミド繊維およびステアリン酸からなるマスターバッチを０．２重量部以上３．０重量部未満有したゴム組成物を用いることを特徴とする空気入りタイヤ。
【請求項２】
前記補強ベルトにおけるコードを被覆するコートゴムに、前記ゴム組成物を用いることを特徴とする請求項１に記載の空気入りタイヤ。
【請求項３】
前記コートゴムは、６０［℃］で測定した損失正接ｔａｎδが０．１４以下であり、かつ６０［℃］で測定した弾性率Ｅ１が９．０[ＭＰａ]以上であることを特徴とする請求項１または２に記載の空気入りタイヤ。
【請求項４】
前記交差ベルトにおけるコードを被覆するコートゴムに、前記ゴム組成物を用いることを特徴とする請求項１〜３のいずれか一つに記載の空気入りタイヤ。
【発明の詳細な説明】
【技術分野】
【０００１】
本発明は、低転がり抵抗性能を維持しつつ高い操縦安定性を得る空気入りタイヤに関するものである。
【背景技術】
【０００２】
例えば、特許文献１に記載の空気入りタイヤは、転がり抵抗の低下を図っている。この空気入りタイヤは、トレッドゴムとベルト層との間に、タイヤ周方向に延在するコードを有するキャッププライが配設されている。そして、このキャッププライにおいて、コードを被覆するトッピングゴムとして、ジエン系ゴム１００重量部に対し、タイヤ周方向に配向された短繊維を１〜１０重量部配合したゴム組成物が用いられている。かかる空気入りタイヤは、上記ゴム組成物をキャッププライのトッピングゴムに用いることで、タイヤ幅方向での拘束力に変更を加えないことで乗り心地性などを犠牲にせず、タイヤ周方向での拘束力を高めて転がり抵抗を低減しようとしている。
【０００３】
また、例えば、特許文献２に記載の空気入りタイヤは、操縦安定性の確保あるいは向上を図っている。この空気入りタイヤは、ベルト層が、金属製のモノフィラメントコードを引き揃えたコード配列体の表裏を、ゴム基材に短繊維を含有させた短繊維配合ゴムからなるトッピングゴムで被覆されている。かかる空気入りタイヤは、コード打ち込み本数の増加などを招くことなくベルト内面剛性を高め、操縦安定性の確保あるいは向上を図りながら軽量化を達成しようとしている。
【先行技術文献】
【特許文献】
【０００４】
【特許文献１】特開２００６−７６４０７号公報
【特許文献２】特開２００２−１２０５１３号公報
【発明の概要】
【発明が解決しようとする課題】
【０００５】
近年では、低転がり抵抗性能を有する低燃費指向で、かつ操縦安定性の高い空気入りタイヤが要求されている。
【０００６】
この発明は、上記に鑑みてなされたものであって、低転がり抵抗性能を維持しつつ高い操縦安定性を得ることのできる空気入りタイヤを提供することを目的とする。
【課題を解決するための手段】
【０００７】
上述した課題を解決し、目的を達成するために、本発明の空気入りタイヤは、トレッド部のカーカス層のタイヤ径方向外側に、タイヤ周方向に対して所定の角度で配置されたコードを有する１対の交差ベルトと、当該交差ベルトのタイヤ径方向内側において前記交差ベルトのコードよりもタイヤ周方向に対する角度が大きいコードを有する補強ベルトとを少なくとも有するベルト層が配置された空気入りタイヤにおいて、前記ベルト層の少なくとも１層におけるコードを被覆するコートゴムに、天然ゴム、または天然ゴムと合成ポリイソプレンゴムと合成ポリブタジエンとスチレン−ブタジエンゴムとの少なくとも２つの組み合わせからなる加硫可能なゴム１００重量部に対し、パラ系アラミド繊維およびステアリン酸からなるマスターバッチを０．２重量部以上３．０重量部未満有したゴム組成物を用いることを特徴とする。
【０００８】
この空気入りタイヤによれば、上記ゴム組成物を、ベルト層の少なくとも１層におけるコードを被覆するコートゴムに用いたことにより、トレッド部の発熱を抑制して低転がり抵抗性能を維持することができ、かつトレッド部の弾性率を向上して操縦安定性を向上することができる。
【０００９】
また、本発明の空気入りタイヤは、前記補強ベルトにおけるコードを被覆するコートゴムに、前記ゴム組成物を用いることを特徴とする。
【００１０】
この空気入りタイヤによれば、補強ベルトのコードは、タイヤ周方向に対する角度が、交差ベルトよりも大きく、カーカス層のコードの角度に近似している。すなわち、ベルト層において補強ベルトは、カーカス層の動きを補助し、操縦安定性の向上に寄与している。この結果、補強ベルトにおけるコードを被覆するコートゴムに、前記ゴム組成物を用いることにより、低転がり抵抗性能を維持しつつ操縦安定性を向上する効果を顕著に得ることができる。
【００１１】
また、本発明の空気入りタイヤは、前記コートゴムは、６０［℃］で測定した損失正接ｔａｎδが０．１４以下であり、かつ６０［℃］で測定した弾性率Ｅ１が９．０[ＭＰａ]以上であることを特徴とする。
【００１２】
０．１４以下の損失正接ｔａｎδとすることで、低発熱性をより維持することが可能となり、９．０[ＭＰａ]以上の弾性率Ｅ１とすることで、操縦安定性をより向上することが可能となる。すなわち、この空気入りタイヤによれば、低転がり抵抗性能を維持しつつ操縦安定性を向上する効果を顕著に得ることができる。
【００１３】
また、本発明の空気入りタイヤは、前記交差ベルトにおけるコードを被覆するコートゴムに、前記ゴム組成物を用いることを特徴とする。
【００１４】
この空気入りタイヤによれば、交差ベルトは、空気入りタイヤの径成長を抑えるものである。すなわち、交差ベルトは、空気入りタイヤのタイヤ径方向の歪みを低減し、耐久性の向上に寄与している。この結果、交差ベルトにおけるコードを被覆するコートゴムに、前記ゴム組成物を用いることにより、さらに耐久性を向上することができる。しかも、前記ゴム組成物は、低発熱であることから熱劣化を抑制することができ、かつベルト層の層間のせん断歪みを抑制することで低転がり抵抗化を図ることができる。
【発明の効果】
【００１５】
本発明に係る空気入りタイヤは、低転がり抵抗性能を維持しつつ高い操縦安定性を得ることができる。
【図面の簡単な説明】
【００１６】
【図１】図１は、本発明の実施の形態に係る空気入りタイヤの一部裁断子午断面図である。
【図２】図２は、本発明の実施例に係る空気入りタイヤの性能試験の結果を示す図表である。
【発明を実施するための形態】
【００１７】
以下に、本発明の実施の形態を図面に基づいて詳細に説明する。なお、この実施の形態によりこの発明が限定されるものではない。また、この実施の形態の構成要素には、当業者が置換可能かつ容易なもの、あるいは実質的に同一のものが含まれる。また、この実施の形態に記載された複数の変形例は、当業者自明の範囲内にて任意に組み合わせが可能である。
【００１８】
図１は、本実施の形態に係る空気入りタイヤの一部裁断子午断面図である。以下の説明において、タイヤ径方向とは、空気入りタイヤ１の回転軸（図示せず）と直交する方向をいい、タイヤ径方向内側とはタイヤ径方向において回転軸に向かう側、タイヤ径方向外側とはタイヤ径方向において回転軸から離れる側をいう。また、タイヤ周方向とは、前記回転軸を中心軸とする周り方向をいう。また、タイヤ幅方向とは、前記回転軸と平行な方向をいい、タイヤ幅方向内側とはタイヤ幅方向においてタイヤ赤道面Ｃ（タイヤ赤道線）に向かう側、タイヤ幅方向外側とはタイヤ幅方向においてタイヤ赤道面Ｃから離れる側をいう。タイヤ赤道面Ｃとは、前記回転軸に直交すると共に、空気入りタイヤ１のタイヤ幅の中心を通る平面である。タイヤ幅は、タイヤ幅方向の外側に位置する部分同士のタイヤ幅方向における幅、つまり、タイヤ幅方向においてタイヤ赤道面Ｃから最も離れている部分間の距離である。タイヤ赤道線とは、タイヤ赤道面Ｃ上にあって空気入りタイヤ１の周方向に沿う線をいう。本実施の形態では、タイヤ赤道線にタイヤ赤道面と同じ符号「Ｃ」を付す。なお、以下に説明する空気入りタイヤ１は、タイヤ赤道面Ｃを中心としてほぼ対称になるように構成されていることから、空気入りタイヤ１の回転軸を通る平面で該空気入りタイヤ１を切った場合の子午断面図（図１）においては、タイヤ赤道面Ｃの一側（図１において右側）のみを図示して当該一側のみを説明し、他側（図１において左側）の説明は省略する。
【００１９】
本実施の形態の空気入りタイヤ１は、図１に示すように、トレッド部２を有している。トレッド部２は、ゴム材（トレッドゴム）からなり、空気入りタイヤ１のタイヤ径方向の最も外側で露出し、その表面が空気入りタイヤ１の輪郭となる。このトレッド部２の表面は、空気入りタイヤ１を装着する車両（図示省略）が走行した際に路面と接触する接地面であるトレッド面２１として形成されている。
【００２０】
トレッド面２１は、タイヤ周方向に沿って延在する周方向主溝２２が複数設けられている。そして、トレッド面２１は、複数の周方向主溝２２により、タイヤ周方向に沿って延び、タイヤ赤道線Ｃと平行なリブ状の陸部２３が複数形成されている。なお、図には明示しないが、トレッド面２１は、各陸部２３について、タイヤ周方向に交差するラグ溝が設けられていてもよい。また、図には明示しないが、トレッド面２１は、各陸部２３について、サイプが設けられていてもよい。
【００２１】
また、本実施の形態に係る空気入りタイヤ１は、図１に示すように、カーカス層６と、ベルト層７とを備えている。
【００２２】
カーカス層６は、各タイヤ幅方向端部が、一対のビードコア（図示せず）でタイヤ幅方向内側からタイヤ幅方向外側に折り返され、かつタイヤ周方向にトロイド状に掛け回されてタイヤの骨格を構成するものである。このカーカス層６は、少なくとも１層で構成されており、タイヤ周方向に対する角度が９０度（±５度）でタイヤ子午線方向に沿いつつタイヤ周方向に複数並設されたカーカスコード（図示せず）が、コートゴムで被覆されたものである。カーカスコードは、スチールまたは有機繊維（ポリエステルやレーヨンやナイロンなど）からなる。
【００２３】
ベルト層７は、複数のベルトを積層した多層構造をなし、トレッド部２の内部においてカーカス層６の外周であるタイヤ径方向外側に配置され、カーカス層６をタイヤ周方向に覆うものである。本実施の形態のベルト層７は、タイヤ径方向内側からタイヤ径方向外側に向かって少なくとも３つのベルト７１，７２，７３を積層してなる。このベルト層７において、最もタイヤ径方向内側に配置されるベルト７１は、補強ベルトであり、タイヤ周方向に対して所定の角度（例えば、４０度〜７０度）で複数並設されたコード（図示せず）が、コートゴムで被覆されたものである。ベルト７１のタイヤ径方向外側に配置されるベルト７２，７３は、１対の交差ベルトであり、タイヤ周方向に対して所定の角度（例えば、１５度〜３０度）で複数並設されたコード（図示せず）が、コートゴムで被覆されたものである。ベルト７２，７３は、コードが互いに反対方向に傾き交差して設けられている。各ベルト７１，７２，７３のコードは、スチールまたは有機繊維（ポリエステルやレーヨンやナイロンなど）からなる。
【００２４】
すなわち、ベルト層７は、タイヤ周方向に対して所定の角度で配置されたコードを有する１対の交差ベルト７２，７３と、当該交差ベルト７２，７３のタイヤ径方向内側において交差ベルト７２，７３のコードよりもタイヤ周方向に対する角度が大きいコードを有する補強ベルト７１とを少なくとも有している。
【００２５】
このような構成の空気入りタイヤ１において、ベルト層７の少なくとも１層におけるコードを被覆するコートゴムに、天然ゴム、または天然ゴムと合成ポリイソプレンゴムと合成ポリブタジエンとスチレン−ブタジエンゴムとの少なくとも２つの組み合わせからなる加硫可能なゴム１００重量部に対し、パラ系アラミド繊維およびステアリン酸からなるマスターバッチを０．２重量部以上３．０重量部未満有したゴム組成物が用いられている。
【００２６】
上記加硫可能なゴム１００重量部に対し、パラ系アラミド繊維およびステアリン酸からなるマスターバッチを０．２重量部以上３．０重量部未満有したゴム組成物は、ベルト層７のコートゴムに使用されている従来のゴム組成物と比較して、低発熱性を維持したまま弾性率を向上できることを発明者等が見出した。
【００２７】
すなわち、本実施の形態の空気入りタイヤ１によれば、前記ゴム組成物を、ベルト層７の少なくとも１層におけるコードを被覆するコートゴムに用いたことにより、トレッド部２の発熱を抑制して低転がり抵抗性能を維持することが可能となり、かつトレッド部２の弾性率を向上して操縦安定性を向上することが可能となる。
【００２８】
また、本実施の形態の空気入りタイヤ１は、補強ベルト７１におけるコードを被覆するコートゴムに、前記ゴム組成物を用いる。
【００２９】
補強ベルト７１のコードは、タイヤ周方向に対する角度が、交差ベルト７２，７３よりも大きく、カーカス層６のコードの角度に近似している。すなわち、ベルト層７において補強ベルト７１は、カーカス層６の動きを補助し、操縦安定性の向上に寄与している。この結果、補強ベルト７１におけるコードを被覆するコートゴムに、前記ゴム組成物を用いることにより、低転がり抵抗性能を維持しつつ操縦安定性を向上する効果を顕著に得ることが可能になる。
【００３０】
また、本実施の形態の空気入りタイヤ１は、ベルト層７のコートゴムは、６０［℃］で測定した損失正接ｔａｎδが０．１４以下であり、かつ６０［℃］で測定した弾性率Ｅ１が９．０[ＭＰａ]以上であることが好ましい。
【００３１】
０．１４以下の損失正接ｔａｎδとすることで、低発熱性をより維持することが可能となり、９．０[ＭＰａ]以上の弾性率Ｅ１とすることで、操縦安定性をより向上することが可能となる。すなわち、この空気入りタイヤ１によれば、低転がり抵抗性能を維持しつつ操縦安定性を向上する効果を顕著に得ることが可能になる。なお、ベルト層７のコートゴムは、６０［℃］で測定した損失正接ｔａｎδは、０．０５以上０．１４以下であることがより好ましい。損失正接ｔａｎδが０．０５以上であれば、コートゴムの伸びを損なうことなく低発熱性を維持することができ、耐久性と低発熱性との両立が可能となる。
【００３２】
また、本実施の空気入りタイヤ１は、交差ベルト７２，７３におけるコードを被覆するコートゴムに、前記ゴム組成物を用いる。
【００３３】
交差ベルト７２，７３は、空気入りタイヤ１の径成長を抑えるものである。すなわち、交差ベルト７２，７３は、空気入りタイヤ１のタイヤ径方向の歪みを低減し、耐久性の向上に寄与している。この結果、交差ベルト７２，７３におけるコードを被覆するコートゴムに、前記ゴム組成物を用いることにより、さらに耐久性を向上することが可能になる。しかも、前記ゴム組成物は、低発熱であることから熱劣化を抑制することが可能であり、かつベルト層７の層間のせん断歪みを抑制することで低転がり抵抗化を図ることが可能である。
【実施例】
【００３４】
本実施の形態では、条件が異なる複数種類の空気入りタイヤについて、操縦安定性能、低転がり抵抗性能、および耐ベルト層間セパレーション性能に関する性能試験が行われた（図２参照）。なお、本実施例において、損失正接ｔａｎδおよび貯蔵弾性率Ｅ１は、ゴム組成物をシートに成形し、１６０［℃］の２０分間の加硫条件で２［ｍｍ］厚の加硫ゴムシートを作製し、作製した加硫ゴムシートについて、東洋精機製作所製の粘弾性スペクトロメーターを用いて、測定温度６０［℃］、周波数２０［Ｈｚ］、初期歪み（伸長）１０［％］、振幅±２［％］の条件で測定した。
【００３５】
この性能試験では、試験タイヤとして、タイヤサイズ２７５／８０Ｒ２２．５の重荷重用空気入りタイヤを、正規リムに組み付け、正規内圧を充填して使用した。なお、ここでいう正規リムとは、ＪＡＴＭＡに規定される「標準リム」、ＴＲＡに規定される「Design  Rim」、あるいはＥＴＲＴＯに規定される「Measuring  Rim」をいう。また、正規内圧とは、ＪＡＴＭＡに規定される「最高空気圧」、ＴＲＡに規定される「TIRE  LOAD  LIMITS  AT  VARIOUS  COLD  INFLATION  PRESSURES」の最大値、あるいはＥＴＲＴＯに規定される「INFLATION  PRESSURES」をいう。
【００３６】
評価方法は、操縦安定性の性能試験は、上記試験タイヤを、車両総重量２５［ｔ］（６×２）の重荷重用試験車両に装着し、乾燥路において、レーンチェンジ時およびコーナリング時における操舵性ならびに直進時における安定性についてテストドライバーによる官能評価によって行った。そして、この官能評価に基づいて従来例を基準（１００）とした指数評価が行われる。この評価は、指数が大きいほど、操縦安定性が優れていることを示している。
【００３７】
低転がり抵抗性能の性能試験は、荷重（３０．８９［ｋＮ］）を加えた上記試験タイヤを、ドラム径１７０７［ｍｍ］のドラム式転がり抵抗試験機にて、速度８０［ｋｍ／ｈ］での転がり抵抗が測定される。そして、この測定結果に基づいて従来例を基準（１００）とした指数評価が行われる。この評価は、指数が大きいほど、転がり抵抗が減少していることを示している。
【００３８】
耐ベルト層間セパレーション性能の性能試験は、時速４５［ｋｍ／ｈ］の走行速度で、正規荷重からステップ毎（２４時間毎）に正規荷重の１０［％］ずつ荷重を増加させ、タイヤが破壊するまでの走行距離で測定される。そして、この測定結果に基づいて従来例を基準（１００）とした指数評価が行われる。この評価は、指数が大きいほど、走行距離が長く、耐ベルト層間セパレーション性能が優れていることを示している。なお、正規荷重とは、ＪＡＴＭＡに規定される「最大負荷能力」、ＴＲＡに規定される「TIRE LOAD  LIMITS  AT  VARIOUS  COLD  INFLATION  PRESSURES」の最大値、あるいはＥＴＲＴＯに規定される「LOAD  CAPACITY」をいう。
【００３９】
従来例、実施例１〜実施例３および比較例の空気入りタイヤは、ベルト層のコートゴムをなすゴム組成物として、加硫可能なゴムは、天然ゴム（タイ製：ＳＴＲ２０）、酸化亜鉛（正同化学工業株式会社製：酸化亜鉛３種）、老化防止剤（ＦＬＥＸＳＹＳ社製：ＳＡＮＴＯＦＬＥＸ  ６ＰＰＤ）、硫黄（アクゾノーベル株式会社製：クリステックス  ＨＳ  ＯＴ  ２０）、コバルト塩（大日本インキ化学工業株式会社製：ＣＯＢＡＬＴ  ＮＡＰＨＹＨＥＮＡＴＥ（１０％ナフテン酸コバルト））、加硫促進剤（大内新興化学株式会社製：ノクセラーＤＺ）、カーボンブラック（昭和キャボット株式会社製：Ｎ３２６）が、図２に示す配合とされている。
【００４０】
そして、実施例１〜実施例３および比較例の空気入りタイヤは、パラ系アラミド繊維およびステアリン酸からなるマスターバッチ（帝人（株）製：サルフロン（登録商標）３００１）を用いているのに対し、従来例の空気入りタイヤは、当該マスターバッチを用いていない。
【００４１】
また、実施例１〜実施例３の空気入りタイヤは、上記加硫可能なゴム１００重量部に対し、マスターバッチを０．２重量部以上３．０重量部未満の範囲で有している。これに対し、比較例の空気入りタイヤは、上記加硫可能なゴム１００重量部に対し、マスターバッチを５重量部有している。
【００４２】
図２の試験結果に示すように、実施例１〜実施例３の空気入りタイヤは、操縦安定性耐、低転がり抵抗性能が向上されていることが分かる。また、実施例１および実施例３の空気入りタイヤは、さらにベルト層間セパレーション性能が向上されていることが分かる。
【産業上の利用可能性】
【００４３】
以上のように、本発明に係る空気入りタイヤは、低転がり抵抗性能を維持しつつ高い操縦安定性を得ることに適している。
【符号の説明】
【００４４】
１  空気入りタイヤ
２  トレッド部
２１  トレッド面
２２  周方向主溝
２３  陸部
６  カーカス層
７  ベルト層
７１  補強ベルト
７２，７３  交差ベルト
Ｃ  タイヤ赤道面（タイヤ赤道線）
【図１】
0005740932.tif 000002
【図２】
0005740932.tif 000003